(57)【要約】【課題】珪酸カルシウム水和物とリン酸の反応生成物からなるリン酸肥料であって、施肥効果が高いリン酸肥料とその製造方法を提供する。【解決手段】珪酸カルシウム水和物とリン酸の反応生成物であるヒドロキシアパタイトおよびシリカからなり、カルシウムとリンのモル比（Ｃａ/Ｐモル比）が２.０以上であって、ク溶性リン酸（C-P２O５）の含有量が１５質量％以上であり、中性クエン酸アンモニウム溶液に溶ける可溶性リン酸（S-P２O５）のク溶性リン酸に対する量比(Ｓ/Ｃ)が６５％以上、ヒドロキシアパタイトの結晶子サイズが２.３〜５.５ｎｍ、リン酸の溶解度が０.６mg/L以上であることを特徴とするリン酸肥料とその製造方法。【選択図】なし【特許請求の範囲】
【請求項１】
珪酸カルシウム水和物とリン酸の反応生成物であるヒドロキシアパタイトおよびシリカからなり、カルシウムとリンのモル比（Ｃａ/Ｐモル比）が２.０以上であって、ク溶性リン酸（C-P２O５）の含有量が１５質量％以上であり、中性クエン酸アンモニウム溶液に溶ける可溶性リン酸（S-P２O５）のク溶性リン酸に対する量比(Ｓ/Ｃ)が６５％以上、ヒドロキシアパタイトの結晶子サイズが２.３〜５.５ｎｍ、リン酸の溶解度が０.６mg/L以上であることを特徴とするリン酸肥料。
【請求項２】
カルシウムとリンのモル比（Ｃａ/Ｐモル比）が２.０〜３.０であって、ク溶性リン酸（C-P２O５）の含有量が１５質量％〜２４.５質量％である請求項１に記載するリン酸肥料。
【請求項３】
ヒドロキシアパタイトの比表面積が３０m２/g以上である請求項１または請求項２に記載するリン酸肥料。
【請求項４】
カルシウムの溶解度が６mg/L以上である請求項１〜請求項３の何れかに記載するリン酸肥料。
【請求項５】
珪酸カルシウム水和物スラリーにリン酸を反応させてク溶性リン酸を含有するヒドロキシアパタイトからなるリン酸肥料を製造する方法において、リン酸の添加量がヒドロキシアパタイトのカルシウムとリンのモル比（Ｃａ/Ｐモル比）が２.０以上になる量であり、リン酸の添加時間が１時間以下、および反応時間が１時間以下であることを特徴とするリン酸肥料の製造方法。
【請求項６】
カルシウムとシリカのモル比（Ｃａ/Ｓｉ）が０.８〜２.０である珪酸カルシウム水和物を用いる請求項５に記載するリン酸肥料の製造方法。
【請求項７】
１００℃以下の温度で合成した珪酸カルシウム水和物を用いる請求項５または請求項６に記載するリン酸肥料の製造方法。
【請求項８】
珪酸カルシウム水和物とリン酸の反応温度が２０℃〜８０℃である請求項５〜請求項７の何れかに記載するリン酸肥料の製造方法。
【請求項９】
リン酸源として排水中に含まれるリン酸を利用し、排水中のリン量に対して、生成物のカルシウム量がＣａ/Ｐモル比で２.０以上になるように、珪酸カルシウム水和物を該排水と混合し、混合時間が１時間以下、反応時間が１時間以下、反応温度２０℃〜８０℃で反応させ、生成物を回収してリン酸肥料を製造する請求項５〜請求項８の何れかに記載するリン酸肥料の製造方法。
【発明の詳細な説明】
【技術分野】
【０００１】
本発明は、珪酸カルシウム水和物とリン酸の反応生成物からなるリン酸肥料であって、施肥効果が高いリン酸肥料とその製造方法に関する。
【背景技術】
【０００２】
リンやリン酸は植物にとって必要な養分であるが、土壌中のリン酸含有量は必ずしも多くないので、従来からリン酸肥料が用いられている。リン酸肥料に含まれるリン酸成分には水溶性リン酸と、水には溶けないがクエン酸アンモニウムのような溶媒に溶ける可溶性リン酸があり、さらに弱酸性の２％クエン酸に溶けるク溶性リン酸がある。過リン酸石灰は水溶性リン酸からなる代表的なリン酸肥料であり、熔成リン肥(熔リン)はク溶性リン酸肥料の代表的なリン酸肥料である。
【０００３】
水溶性リン酸は肥効が速い利点があるが、水に溶けたリン酸分が容易に土中の活性化したアルミニウムや鉄と結びついて土に固定される問題がある。ク溶性リン酸は、水に溶けず、土に施されると作物の根が分泌する酸によってリン酸成分が少しずつ溶け出して、ゆるやかに吸収されるので、肥効は遅いが肥料の損失は少ない利点を有する。
【０００４】
これらの過リン酸石灰肥料および熔成リン肥は何れも工業上はリン鉱石を原料として製造されているが、現在、リン鉱石は全量を輸入に頼っている。一方、我国の下水には輸入リン鉱石量の４〜５割相当のリンが流入しており、その大部分は回収されずに再利用されていない。
【０００５】
そこで、下水などから効率良くリンを回収する試みがなされており、回収率の高いリン回収材が知られている（特開２０１２−５０９７５号公報、特開２０１２−１９２３９７号公報）。これらのリン回収材は珪酸カルシウム水和物とＣａ(ＯＨ)２との凝集体からなるものであり、高いリン回収率を有しており、その回収物はリン酸肥料としての利用が期待されている。
【先行技術文献】
【特許文献】
【０００６】
【特許文献１】特開２０１２−５０９７５号公報
【特許文献２】特開２０１２−１９２３９７号公報
【発明の概要】
【発明が解決しようとする課題】
【０００７】
珪酸カルシウム水和物（ＣＳＨと云う）を主体とする凝集物はリンとの反応性が良く、生成したリン酸カルシウムの大部分がク溶性であり、ク溶性リン酸の含有量の高い回収物が得られる。一方、ク溶性リン酸のうち、クエン酸アンモニウム溶液のような中性域で溶解する可溶性リン酸の割合が高いものは、植物によるリンの吸収量が多く、高い施肥効果を得ることができる。
【０００８】
本発明は、珪酸カルシウム水和物（ＣＳＨ）を主体とする凝集体にリン酸を反応させてなるヒドロキシアパタイト（ＨＡＰと云う）からなるリン酸肥料であって、ク溶性リン酸含有量が高く、かつク溶性リン酸のうち可溶性リン酸の割合が高いことによって、優れた施肥効果を有するリン酸肥料を提供する。また、好ましくは、ヒドロキシアパタイトの結晶子サイズが小さく、リンの溶解性に優れたリン酸肥料を提供する。
【０００９】
本発明は以下の構成を有するリン酸肥料およびその製造方法に関する。
〔１〕珪酸カルシウム水和物とリン酸の反応生成物であるヒドロキシアパタイトおよびシリカからなり、カルシウムとリンのモル比（Ｃａ/Ｐモル比）が２.０以上であって、ク溶性リン酸（C-P２O５）の含有量が１５質量％以上であり、中性クエン酸アンモニウム溶液に溶ける可溶性リン酸（S-P２O５）のク溶性リン酸に対する量比(Ｓ/Ｃ)が６５％以上、ヒドロキシアパタイトの結晶子サイズが２.３〜５.５ｎｍ、リン酸の溶解度が０.６mg/L以上であることを特徴とするリン酸肥料。
〔２〕カルシウムとリンのモル比（Ｃａ/Ｐモル比）が２.０〜３.０であって、ク溶性リン酸（C-P２O５）の含有量が１５質量％〜２４.５質量％である上記[１]に記載するリン酸肥料。
〔３〕ヒドロキシアパタイトの比表面積が３０m２/g以上である上記[１]または上記[２]に記載するリン酸肥料。
〔４〕カルシウムの溶解度が６mg/L以上である上記[１]〜上記[３]の何れかに記載するリン酸肥料。
〔５〕珪酸カルシウム水和物スラリーにリン酸を反応させてク溶性リン酸を含有するヒドロキシアパタイトからなるリン酸肥料を製造する方法において、リン酸の添加量がヒドロキシアパタイトのカルシウムとリンのモル比（Ｃａ/Ｐモル比）が２.０以上になる量であり、リン酸の添加時間が１時間以下、および反応時間が１時間以下であることを特徴とするリン酸肥料の製造方法。
〔６〕カルシウムとシリカのモル比（Ｃａ/Ｓｉ）が０.８〜２.０である珪酸カルシウム水和物を用いる上記[５]に記載するリン酸肥料の製造方法。
〔７〕１００℃以下の温度で合成した珪酸カルシウム水和物を用いる上記[５]または上記[６]に記載するリン酸肥料の製造方法。
〔８〕珪酸カルシウム水和物とリン酸の反応温度が２０℃〜８０℃である上記[５]〜上記[７]の何れかに記載するリン酸肥料の製造方法。
〔９〕リン酸源として排水中に含まれるリン酸を利用し、排水中のリン量に対して、生成物のカルシウム量がＣａ/Ｐモル比で２.０以上になるように、珪酸カルシウム水和物を該排水と混合し、混合時間が１時間以下、反応時間が１時間以下、反応温度２０℃〜８０℃で反応させ、生成物を回収してリン酸肥料を製造する上記[５]〜上記[８]の何れかに記載するリン酸肥料の製造方法。
【００１０】
〔具体的な説明〕
以下、本発明を具体的に説明する。
本発明のリン酸肥料は、珪酸カルシウム水和物とリン酸の反応生成物であるヒドロキシアパタイトおよびシリカからなり、カルシウムとリンのモル比（Ｃａ/Ｐモル比）が２.０以上であって、ク溶性リン酸（C-P２O５）の含有量が１５質量％以上であり、中性クエン酸アンモニウム溶液に溶ける可溶性リン酸（S-P２O５）のク溶性リン酸に対する量比(Ｓ/Ｃ)が６５％以上、ヒドロキシアパタイトの結晶子サイズが２．３〜５.５ｎｍ、リン酸の溶解度が０.６mg/L以上であることを特徴とするリン酸肥料である。
【００１１】
珪酸カルシウム水和物（ＣＳＨ）にリン酸を反応させると、カルシウムがリン酸と反応して、ク溶性リン酸を含むヒドロキシアパタイト〔Ca１０(PO４)６(OH)２〕が生成し、カルシウムと離れたシリカを含む凝集物になる。本発明のリン酸肥料に用いるヒドロキシアパタイトはこのようなヒドロキシアパタイトとシリカの凝集物を含む。
【００１２】
珪酸カルシウム水和物とリン酸の反応によって生じたヒドロキシアパタイトに含まれるリン酸の大部分はク溶性リン酸であり、水溶性リン酸（W-P２O５）は実質的に含まれていない。従って、このヒドロキシアパタイトをク溶性リン酸肥料として用いることができる。
【００１３】
本発明のヒドロキシアパタイトからなるリン酸肥料において、カルシウムとリンのモル比（Ｃａ/Ｐモル比）は２.０以上が好ましい。Ｃａ/Ｐモル比が１.３程度では、珪酸カルシウム水和物とリン酸を長時間（４８時間）反応させてもヒドロキシアパタイトが生成し難く、ク溶性リン酸の含有量は３.５質量％程度である。
【００１４】
本発明のヒドロキシアパタイトからなるリン酸肥料は、Ｃａ/Ｐモル比が２.０以上、好ましくはＣａ/Ｐモル比が２.０〜３.０であり、ク溶性リン酸（C-P２O５）の含有量が１５質量％以上、好ましくは２０質量％以上である。代表的なク溶性リン酸肥料である熔成リン肥のク溶性リン酸の含有量は概ね２０質量％前後であるので、本発明のリン酸肥料は一般的な熔成リン肥と同程度のク溶性リン酸を含有している。
【００１５】
本発明のリン酸肥料は、ク溶性リン酸（C-P２O５）の含有量が１５質量％以上であって、可溶性リン酸（S-P２O５）のク溶性リン酸（C-P２O５）に対する量比(Ｓ/Ｃ＝[S-P２O５]/[ C-P２O５])が６５％以上である。可溶性リン酸（S-P２O５）とは中性クエン酸アンモニウム溶液に溶けるリン酸を云う。
【００１６】
ク溶性リン酸（C-P２O５）の含有量が１５質量％未満では、ク溶性リン酸肥料としての効果が乏しくなる。ク溶性リン酸の含有量が多く、可溶性リン酸のク溶性リン酸に対する量比(Ｓ/Ｃ)が高いものは、リン酸の吸収効果が高く、肥料効果の良い結果が得られる。例えば、代表的なク溶性リン酸肥料である熔成リン肥は、水溶性リン酸（W-P２O５）を殆ど含まず、約２０質量％前後のク溶性リン酸を含んでいる。このク溶性リン酸のかなりの割合が可溶性であり、可溶性リン酸量が概ね１５質量％前後であり、ク溶性リン酸に対する可溶性リン酸の量比(Ｓ/Ｃ)は概ね７０％前後であり、施肥後の植物のリン酸吸収量は概ね２０mg程度である。
【００１７】
一方、珪酸カルシウム水和物とリン酸の反応生成物であるヒドロキシアパタイトからなるリン酸肥料では、珪酸カルシウム水和物とリン酸の反応条件の相違によって可溶性リン酸量の割合が大きく異なり、ク溶性リン酸に対する可溶性リン酸の量比(Ｓ/Ｃ)は５３〜１００％である。
【００１８】
ク溶性リン酸に対する可溶性リン酸の量比(Ｓ/Ｃ)は、施肥後の植物のリン酸吸収量に大きな相違を生じる。例えば、ク溶性リン酸量が約２０質量％のリン酸肥料において、上記Ｓ/Ｃ比が約９８％の場合にはリン酸の吸収量が約２０mg程度と高いが、上記Ｓ/Ｃ比が約５３％の場合にはリン酸の吸収量は約８mg程度であり、肥料効果が大幅に減少する。
【００１９】
本発明のリン酸肥料は、ク溶性リン酸に対する可溶性リン酸の量比(Ｓ/Ｃ)が６５％以上、好ましくは８０％以上であり、ク溶性リン酸の大部分がクエン酸アンモニウムなどの中性の溶媒にも溶解する可溶性リン酸である。上記Ｓ/Ｃ比が６５％未満では施肥後のリン酸吸収効果が低いので好ましくない。
【００２０】
本発明のリン酸肥料は、ヒドロキシアパタイトの結晶子サイズが２.３〜５.５ｎｍの微細結晶であり、比表面積が３０m２/g以上であるので、施肥後に溶解しやすく、水に対するリン酸の溶解度が０.６mg/L以上であり、また、好ましくは、カルシウムの溶解度が６mg/L以上である。具体的には、本発明のリン酸肥料は、例えば、ヒドロキシアパタイトの結晶子サイズが２.３〜５.４ｎｍであって、リン酸の溶解度が０.６〜５.２mg/Lであり、カルシウムの溶解度が６.４〜１１.９mg/Lである。
【００２１】
一方、ヒドロキシアパタイトの結晶子サイズが５.５ｎｍより大きいと、ヒドロキシアパタイトが溶解し難く、ク溶性リン酸に対する可溶性リン酸の量比(Ｓ/Ｃ)が低下する。例えば、ヒドロキシアパタイトの結晶子サイズが６.８ｎｍでは、Ｓ/Ｃは５３.５％と低くなる。一方、ヒドロキシアパタイトの結晶子サイズが２.３ｎｍ未満であると、理由は明らかではないがリン酸とカルシウムの溶解度が低下し、肥効が劣る。さらに完全に非晶質のリン酸カルシウムでは、リン酸とカルシウムの溶解度は再び増大するが、ろ過性に劣り、含水率が高くなるため製造上実際的ではない。
【００２２】
〔製造方法〕
本発明のリン酸肥料は以下の方法によって製造することができる。
まず、カルシウムとシリカのモル比（Ｃａ/Ｓｉ）が０.８〜２.０になるように、ケイ酸原料として水ガラス、非晶質シリカ、珪藻土などを用い、石灰源として消石灰、生石灰などを用い、これらを混合して水性スラリーの状態にし、常温〜１００℃以下の温度で、１〜６時間反応させて、珪酸カルシウム水和物を製造する。
【００２３】
上記Ｃａ/Ｓｉが０.８より低いと、この珪酸カルシウム水和物にリン酸を添加して製造するリン酸肥料中のリン酸含量が低くなるため好ましくない。また、Ｃａ/Ｓｉが２.０より高いと、珪酸カルシウム水和物スラリーに未反応の消石灰が多く残存するようになり、製造したリン酸肥料中のヒドロキシアパタイトの結晶子サイズが大きくなり、リン酸の溶解度が低下し、肥効が劣るため好ましくない。
【００２４】
珪酸カルシウム水和物の合成温度は１００℃以下が好ましい。１００℃以下の温度で合成した珪酸カルシウム水和物は、反応性に優れるため、次の工程のリン酸を添加する時間は０.５時間程度、反応時間も０.５時間程度で反応が完了する。１００℃より高い温度で合成した珪酸カルシウム水和物は、反応性に劣るため、リン酸を添加して反応させるときに、６〜４８時間と非常に長い反応時間が必要になる。
【００２５】
この珪酸カルシウム水和物を排水中のリンと反応させてリン酸肥料を生成させる場合にも、１００℃より高い温度で合成した珪酸カルシウム水和物は、反応性に劣るためリンの回収率が低く、リン酸肥料中のリン酸濃度が高くならないため好ましくない。
【００２６】
１００℃以下の温度で珪酸カルシウム水和物を水熱合成するには、珪酸源としては非晶質シリカ、珪藻土など、反応性の高いシリカを用いることが好ましく、反応性に劣る珪石などの結晶質シリカは、１００℃以上の温度が必要なため、珪酸源としては不適である。
【００２７】
珪酸源として非晶質シリカを使った場合でも、１８０℃の水熱反応で製造した珪酸カルシウム水和物はリン酸との反応性に劣るため、ヒドロキシアパタイトの生成に７０℃の温度で６時間〜４８時間の反応時間を必要とする。しかも、このヒドロキシアパタイトのリン酸の溶解度は約０.１mg/L程度であり、カルシウムの溶解度はほぼ０.０mg/Ｌであって、リン酸とカルシウムの溶解度は何れも低い。
【００２８】
珪酸源として水ガラスを使った場合は、珪酸カルシウム水和物の製造を常温で行うことができるため、珪酸カルシウム水和物の結晶子サイズは１０ｎｍ未満と小さく、リン酸との反応性に優れるため、この珪酸カルシウム水和物とリン酸を反応させて生成したヒドロキシアパタイトの結晶子サイズも５ｎｍ未満と小さくなり、リン酸とカルシウムの溶解度が何れも大きく、肥効に優れる。
【００２９】
本発明のリン酸肥料の製造方法において、珪酸カルシウム水和物と反応させるリン酸の添加量は、ヒドロキシアパタイトに含まれるカルシウムとリンのモル比（Ｃａ/Ｐモル比）が２.０以上になる量である。上記Ｃａ/Ｐモル比が２.０より低いと、ヒドロキシアパタイトが生成し難く、例えば、Ｃａ/Ｐモル比が１.３ではヒドロキシアパタイトが殆ど生成せず、ク溶性リン酸の含有量は３.５質量％程度である。
【００３０】
一方、上記Ｃａ/Ｐモル比が３.０より大きいと、リンに対するＣＳＨの量が過剰であるので、リン酸肥料に含まれるリン酸含有量が相対的に少なくなる。例えば、Ｃａ/Ｐモル比２.０のときに、ク溶性リン酸（Ｃ-Ｐ２Ｏ５）の含有量が２１.４質量％になるときに、Ｃａ/Ｐモル比を２.５に上げるとク溶性リン酸は約１８質量％に低下し、Ｃａ/Ｐモル比を３.０に上げるとク溶性リン酸は約１５質量％に低下する。このように、十分なリン酸量を含有するヒドロキシアパタイトを生成させるには、上記Ｃａ/Ｐモル比は２.０〜３.０の範囲が好ましく、２.０〜２.５の範囲がより好ましい。
【００３１】
本発明の製造方法において、珪酸カルシウム水和物とリン酸との反応温度は２０℃〜８０℃が好ましい。肥効の高いリン酸肥料を製造するには、ヒドロキシアパタイトの結晶子サイズが２.３〜５.５ｎｍの範囲であることが好ましいので、原料のＣＳＨの反応性に応じて、ヒドロキシアパタイトの結晶子サイズが上記範囲になるように適切な反応温度を選択することが重要である。反応温度が２０℃より低いと、上記結晶子サイズのヒドロキシアパタイトが生成する時間が長くなり、一方、８０℃を超えると加熱に必要なエネルギーが多くなるので好ましくない。
【発明の効果】
【００３２】
本発明のリン酸肥料は、ク溶性リン酸の含有量が１５質量％以上、好ましくは１７質量％以上、より好ましくは２０質量％以上であり、一般的な熔成リン肥と同程度のク溶性リン酸を含有している。また、可溶性リン酸のク溶性リン酸に対する量比(Ｓ/Ｃ)が６５％以上であり、可溶性リン酸の割合が多く、また、ヒドロキシアパタイトの結晶子サイズが２.３〜５.５ｎｍであるので溶解しやすく、リン酸の溶解度が０.６mg/L以上であるので、施肥後の植物のリン酸の吸収量が多く、優れた肥料効果を得ることができる。
【００３３】
本発明のリン酸肥料は、水溶性リン酸を含有しないにもかかわらず、速効性のリン酸肥料である過リン酸石灰と同等の肥効があり、さらに土壌に固定化され難く、肥効が長続きするためリン酸の利用効率が高く、資源保護、環境保全的な観点からも非常に優れたリン酸肥料である。
【００３４】
本発明のリン酸肥料は、珪酸カルシウム水和物とリン酸の反応によって製造されるので、珪酸カルシウム水和物からなるリン回収材を下水などの排水に接触させて排水中のリンを回収する際に、その回収物から本発明のリン酸肥料の条件に適するものを選択して利用することができる。具体的には、例えば、排水中のリン量に対して、生成物のカルシウム量がＣａ/Ｐモル比で２.０〜３.０になるように、珪酸カルシウム水和物を該排水と混合し、混合時間が１時間以下、反応時間が１時間以下、反応温度２０℃〜８０℃で反応させ、生成物を回収してリン酸肥料を製造することができる。
【００３５】
本発明のリン酸肥料の製造方法は、珪酸カルシウム水和物スラリーにリン酸を反応させてヒドロキシアパタイトを生成させる方法において、１００℃以下の温度で合成した珪酸カルシウム水和物を用い、ヒドロキシアパタイトのカルシウムとリンのモル比（Ｃａ/Ｐモル比）が２.０以上、好ましくは２.０〜３.０になるリン酸添加量とし、リン酸の添加時間および反応時間を１時間以下に制御して製造する方法であるので、特殊な製造設備を必要とせず、容易に実施することができる。
【００３６】
また、本発明のリン酸肥料の製造方法は、珪酸カルシウム水和物の結晶子サイズやカルシウムとリンのモル比(Ｃａ/Ｐ)および反応時間を調整することによって、珪酸カルシウム水和物による排水中のリン回収において適用することができ、幅広く実施することができる。具体的には、本発明に記載の珪酸カルシウム水和物を、排水中のリンに対して、Ｃａ/Ｐモル比２.０〜３.０になるように添加し、１５分から１時間反応させることによって本発明のリン酸肥料を得ることができる。
【００３７】
この方法によって、ヒドロキシアパタイトの結晶子サイズ２.３〜５.５ｎｍ、比表面積は３０ｍ２/ｇ以上のリン酸肥料を得ることができ、珪酸カルシウム水和物とリン酸との反応によって製造されるリン酸肥料と同等のリン酸肥料を得ることができる。特にリン回収により得られたリン酸肥料は、リン濃度の低い条件でヒドロキシアパタイトが生成するため、一般に比表面積が６６〜１２０ｍ２/ｇと高い特徴があり、肥効が高い。
【発明を実施するための形態】
【００３８】
以下、本発明の実施例を比較例と共に示す。測定方法を以下に示す。
(Ａ) リン酸肥料のク溶性リン酸（Ｃ−Ｐ２Ｏ５）は、肥料分析法に基づき、乾燥させた１ｇのサンプルを２％クエン酸で３０℃、１時間振盪し、溶解したリン酸をバナドモリブデン酸アンモニウム法で定量した。
(Ｂ) リン酸肥料の可溶性リン酸（Ｓ−Ｐ２Ｏ５）は、ＡＯＡＣ分析法の中性クエン酸アンモニウム溶解性リン酸の定量法に基づき分析した。
(Ｃ) リン酸肥料の水溶性リン酸（Ｗ−Ｐ２Ｏ５）は、肥料分析法に基づき、サンプル５ｇに水約４００ｍｌを加え、３０分間振盪し、溶解したリン酸をバナドモリブデン酸アンモニウム法で定量した。
(Ｄ) ヒドロキシアパタイト（ＨＡＰ）の結晶子サイズは、リン酸肥料の乾燥物について、ＨＡＰのメインピーク（２θ＝３２°）のＸ線回折測定を行い、回折ピークの半値幅からシェラー式に従って求めた。
(Ｅ) ヒドロキシアパタイト（ＨＡＰ）の比表面積（Ａ）は、１５０℃で１時間真空脱気を行なったリン酸肥料全体の比表面積（Ｂ）、 リン酸肥料中のＨＡＰを希塩酸で溶解させて除去し、残渣のシリカについて測定した比表面積（Ｃ）を、日本ＢＥＬ社装置（ＢＥＬＳＯＲＰ−ｍｉｎｉ）を用い、窒素吸着法（ＢＨＪ法）により測定し、そのデータから、次の式に従って算出した。
Ａ＝（１００Ｂ−ｘＣ）/（１００−ｘ）
ここでｘはリン酸肥料中のシリカの割合（質量％）
(Ｆ) リン酸とカルシウムの溶解度は、脱イオン水１００mlに対し、試料０.０５ｇを添加し、２５℃の温度条件において４日間スターラーで撹拌した後にろ過し、ろ液中のリン酸の量を比色法に基づいて測定し、カルシウムの量を原子吸光分析装置で分析して溶解度を求めた。
【００３９】
〔実施例１：ＣＳＨの製造〕
表１に示す条件で珪酸カルシウム水和物(ＣＳＨ)を合成した。水は全てイオン交換水を使用した。試料１、試料２は水ガラス(３号)と消石灰（薬仙石灰社製、JIS R 9001:2006特号消石灰に準拠）を原料とし、表１に記載の水量の半量を水ガラスの希釈水、残りの半量を消石灰スラリーとして用いた。
試料１は消石灰スラリーを張った反応槽に撹拌しつつ水ガラスの希釈液を１０分間で添加した（標準添加）。試料２は反応槽に消石灰スラリーと水ガラスの希釈液を撹拌しつつ同時に１０分かけて添加した。その後、常温で１時間撹拌して反応を完結させた。試料３と試料５は珪酸源として非晶質シリカ（ＳｉＯ２：５５質量％）を用い、試料４は珪藻土（ＳｉＯ２：５０質量％）を使用した。試料３と試料４は蒸留水に０.５wt％量（外割り）のＮａＯＨを珪酸源に添加して８５℃に加熱してシリカ溶液にし、このシリカ溶液と消石灰の全量を同時に添加して６時間撹拌した。試料５はオートクレーブに原料を仕込み、１８０℃まで１時間で昇温し、その温度を保持して４時間撹拌した。
【００４０】
製造したＣＳＨスラリーを１００mlメスシリンダーに入れて３０分静置後、沈殿汚泥の容積(mL)の割合から沈降性指標ＳＶを求めた。次に１００mlのスラリーを減圧吸引ろ過器で濾過し、濾過時間を測定した。ろ別した含水固形物の重量を測定後、１５０℃の乾燥機で１昼夜加熱して再び重量を測定して含水率を求めた。また、スラリーの粒度分布をレーザー回折・散乱法により、超音波分散時間５秒で測定し、平均粒子径Ｄ５０を求めた。ＣＳＨの結晶子サイズはＣＳＨ乾燥物についてＸ線回折測定を行い、２θ＝２９°の回折ピークの半値幅からシェラー式に従って求めた。
【００４１】
製造したＣＳＨの物性を表２に示した。試料１，２の結晶子サイズは他の試料３〜６に比べて格段に小さい。従って、結晶子サイズ２０ｎｍ以下のＣＳＨを製造するには、反応温度常温、反応時間１時間程度が好ましい。また、試料２の平均粒子径Ｄ５０は他の試料１，３〜５より大きいが、比表面積が小さいので、試料１よりもスラリーの沈降性(ＳＶ)および濾過性が良く、濾過ケーキの含水率が低い。
【００４２】
【表１】
2018095525.tif 000002
【００４３】
【表２】
2018095525.tif 000003
【００４４】
〔実施例２：リン酸肥料の製造〕
表３に示すように、表２の試料No.１、No.３、No.４のＣＳＨスラリーに対して、Ｃａ／Ｐモル比２.０に相当するリン酸（肥料用濃縮リン酸をＰ２Ｏ５１０wt％になるように水で希釈したリン酸液を使用）を６０℃の温度で３０分かけて添加し、添加終了後３０分間攪拌して本発明のリン酸肥料(試料No.１０〜No.１２)を製造した。
試料No.１３は、表２の試料No.１のＣＳＨスラリーにＣａ／Ｐモル比２.０に相当する上記希釈リン酸液を９５℃の温度で３０分かけて添加し、添加終了後３０分間攪拌してリン酸肥料を製造した。
試料No.１４、試料No.１５、試料No.１６は、表２の試料No.５のＣＳＨスラリーを用い、表３に示すＣａ／Ｐモル比相当の希釈リン酸を７０℃の温度にて１時間で添加し、その後７０℃の温度を保持して撹拌、反応途中のろ液のｐＨとＰ濃度をモニターしつつ、反応が完結するまで表３に示す保持時間まで反応を継続した。
試料No.１７は、ＣＳＨスラリーに代えて、発泡気泡コンクリート粉（ＡＬＣ）を用い、試料No.１８は消石灰を用い、水でパルプ濃度１０wt％のスラリーとした後、Ｃａ／Ｐモル比２.０に相当する希釈リン酸を添加してリン酸肥料を製造した。なお、試料No.１７はＡＬＣとリン酸の反応が遅かったため、反応保持時間を４８時間とした。
試料No.１９は、石灰源として塩化カルシウム（ＣａＣｌ２）を用い、Ｃａ／Ｐモル比２.０に相当する希釈リン酸を添加し、最終ｐＨが９.０になるように水酸化ナトリウム溶液を添加してリン酸肥料を製造した。
【００４５】
製造したリン酸肥料の物性を表４に示す。
リン酸肥料スラリーのろ過時間は、スラリー５Ｌを減圧吸引ろ過するのに要した時間とした。平均粒径はスラリー試料を６０秒間超音波処理後、レーザー回折式粒度分布計にて測定した。含水率は減圧吸引ろ過により得た固形分について、乾燥前の重量と１５０℃で３時間加熱した後の重量に基づいて求めた。
【００４６】
表４に示すように、本発明のリン酸肥料(試料No.１０〜No.１２)は、ク溶性リン酸（Ｃ−Ｐ２Ｏ５）は１５質量％以上、可溶性リン酸（Ｓ−Ｐ２Ｏ５）は１３質量％以上、ク溶性リン酸と可溶性リン酸の比率（Ｓ/Ｃ）は６５％以上あった。溶解性の指標となるヒドロキシアパタイトの結晶子サイズは５.５ｎｍ未満であった。また、リン酸肥料に含まれるＨＡＰの比表面積は３０ｍ２/ｇ以上であり、リン酸の溶解度は０.６mg/L以上、カルシウムの溶解度は６mg/L以上であった。
【００４７】
一方、合成温度が９５℃の試料No.１３は、ヒドロキシアパタイトの結晶子サイズが１.０ｎｍであり、リン酸とカルシウムの溶解度が本発明のリン酸肥料よりも低かった。
また、１８０℃の高温で合成したＣＳＨ（試料No.５）を原料とした試料No.１４、No.１５、No.１６は、リン酸との反応性に劣り、７０℃の温度でも反応時間が６時間から４８時間と長い。特にＣａ/Ｐモル比１.３の試料No.１６はＨＡＰがほとんど生成しなかったため、４８時間反応させても肥料中のク溶性リン酸は３.５％にとどまった。また、Ｃａ/Ｐモル比１.９の試料No.１４はろ過時間が３時間３０分とろ過性が非常に劣る。また、試料No.１４、No.１５のリン酸の溶解度は０.１mg/Lと低く、肥効に劣る。
【００４８】
トバモライトから成る結晶質ケイ酸カルシウム水和物（ＡＬＣ）を用いた試料No.１７は、リン酸との反応が非常に遅く、４８時間反応させても肥料中のク溶性リン酸は１１.４％と低いうえに、可溶性リン酸も６.１％と低く、肥効に劣る。
石灰源として消石灰を用いた試料No.１８は、ろ過時間が非常に長く、固液分離が困難である上に、結晶子サイズが１３.０ｎｍと大きく、リン酸の溶解度が０.２mg/Lと低いために肥効に劣る。
石灰源として塩化カルシウムを用いた試料No.１９は非晶質のリン酸カルシウムが生成し、粒子径が微細なため、ろ過時間が長く、含水率も非常に高いため、実際的ではない。
【００４９】
【表３】
2018095525.tif 000004
【００５０】
【表４】
2018095525.tif 000005
【００５１】
〔実施例３：排水を利用したリン酸肥料の製造〕
試料No.２０は実施例２の希釈リン酸液に代えて、リン酸源として下水処理場の消化汚泥脱離液（排水）を用い、硫酸を添加して該排水のｐＨを５.３に下げ、エアレーションを行って脱炭酸した後、この排水中のリン量に対して、生成物のカルシウム量がＣａ/Ｐモル比で２.０となるように、表１のNo.２ＣＳＨスラリーを該排水と共に撹拌槽中に滞留時間３０分の設定で連続的に送入して生成物を回収した。
試料No.２１〜No.２３は、リン酸源としてリン酸含有模擬排水（ＰＯ４３−濃度４００mg/Lのリン酸水素二カリウム溶液）を用いた。この模擬排水を１水準につき２０Ｌ使用し、模擬排水中のリン量に対して、生成物のカルシウム量がＣａ/Ｐモル比で２.０となるように、表１のNo.２、No.３、No.５のＣＳＨスラリーを模擬排水に添加し、常温で３０分間撹拌して生成物を回収した。この回収物をろ別して含水固形物とろ液を得た。含水固形物を１５０℃の乾燥器中で３時間乾燥し、乾燥粉末のリン酸肥料を得た。この製造条件を表５に示す。
【００５２】
上記リン酸肥料の成分と物性を表６に示す。リン酸肥料によるリン回収率は、ろ液のリン酸濃度を規格（ＪＩＳＫ０１０２「工場排水試験方法」）に規定するモリブデン青吸光光度法に準拠して測定し、以下の式からリン回収率を求めた。
リン回収率（％）＝（１−ろ液のＰ濃度／初期Ｐ濃度）×１００
【００５３】
【表５】
2018095525.tif 000006
【００５４】
【表６】
2018095525.tif 000007
【００５５】
表６に示すように、本発明の試料No.２０〜No.２２は、Ｃａ/Ｐモル比２.０において、ク溶性リン酸（C-P２O５）の含有量は１８.３質量％以上、可溶性リン酸（S-P２O５）のク溶性リン酸に対する量比(Ｓ/Ｃ)は９３.５％以上、ヒドロキシアパタイト（ＨＡＰ）の結晶子サイズは２.３ｎｍ〜４.６ｎｍ、リン酸の溶解度は３.７mg/L以上であり、本発明のリン酸肥料の物性を満足する。また、試料No.２０〜No.２２のＨＡＰの比表面積は６６〜１２０ｍ２/ｇであり、カルシウムの溶解度は９.５mg/L以上であって、これらの物性も本発明のリン酸肥料の物性を満足する。このように、珪酸カルシウム水和物スラリーに反応させるリン酸源として下水処理場の消化汚泥脱離液（排水）を用いても、本発明のリン酸肥料を製造できることが確認された。
【００５６】
なお、本発明の試料No.２０〜No.２２において、リン酸肥料の製造によって排水から回収されたリンの回収率は７４.４％以上であり、高いリン回収率を示している。
【００５７】
一方、１８０℃の高温で合成した試料No.５のＣＳＨを用いた試料No.２３は、得られたリン酸肥料のク溶性リン酸（C-P２O５）は７.５質量％であり、またＨＡＰの結晶子サイズは６.１ｎｍであって、本発明に係るリン酸肥料の物性の範囲から外れるものであった。
【００５８】
〔実施例４：リン酸の肥効試験〕
本発明のリン酸肥料（No.１０〜１２）および（No.２０〜２２）、比較例のリン酸肥料（No.１３、No.２３）、市販のヒドロキシアパタイトを主成分とする副産リン酸肥料（No.３１）、市販の熔成リン肥（No.３２）、過リン酸石灰（No.３３）を用いてリン酸の肥効試験を行った。なお、本発明のリン酸肥料（No.１０〜１２）（No.２０〜２２）および比較例のリン酸肥料（No.１３、No.２３）の物性は表４および表６に示すとおりであり、また、これらのリン酸肥料の水溶性リン酸（W-P２O５）の含有量はゼロである。比較例の試料No.３１〜No.３３の物性を表７に示す。
【００５９】
供試土壌の性状を表８に示す。黒ボク土に苦土石灰を５g/kg混合してｐＨを６.８に調整した供試土壌を用い、コマツナを供試作物とし、１/５０００アールの６号長鉢にて栽培を行った。施肥量は、窒素(Ｎ)０.５ｇ、ク溶性リン酸(C-P２O５)１.０ｇ、カリ(Ｋ２Ｏ)０.５ｇとし、窒素は硫安、カリは塩化加里、ク溶性リン酸は上記リン酸肥料（No.１０〜１３、No.２０〜２３、No.３１〜３３）を施肥した。各試験区は３連にて実施した。播種後、２３日間の栽培を行い、各ポットの地上部を収穫し、収量調査と成分分析を行った。栽培試験後の跡地土壌については、可給態リン酸をオルセン法（０.５Ｍ重炭酸ナトリウム可溶）によって測定した。その結果を表９に示す。
【００６０】
本発明のリン酸肥料（No.１０〜１２、２０〜２２）を用いた試験区は、比較リン酸肥料No.３１を用いた試験区３１に比べて、リン酸吸収量は約２.０倍〜約２.５倍であった。これは、本発明のリン酸肥料に含まれるＨＡＰの結晶子サイズが２.３〜５.４ｎｍであり、比較リン酸肥料No.３１の２８．３ｎｍに比較して１／５〜１／１２のサイズであることから、溶解性に優れており、そのためク溶性リン酸に対する可溶性リン酸の量比(Ｓ/Ｃ)が６５〜１００％であり、比較リン酸肥料No.３１のＳ/Ｃの５２.５％に比べて大幅に高いことが理由の一つである。また、リン酸の溶解度も影響しており、本発明のリン酸肥料のリン酸溶解度は０.６〜５.２mg/Ｌであり、比較リン酸肥料No.３１のリン酸溶解度０.１mg/Lに比べると大幅に高く、リン酸吸収量が高い原因になっている。
【００６１】
本発明のリン酸肥料（No.１０〜１２、２０〜２２）と比較例の試料No.１３についてみると、本発明の上記リン酸肥料のリン酸吸収量は１７.７mg以上であるが、試料No.１３はＨＡＰの結晶子サイズが１.０ｎｍと小さいので、このリン酸肥料を用いた試験区No.１３のリン酸吸収量は１２.９ｍｇと低かった。このことから、高い肥効を得るためには、ＨＡＰの結晶子サイズは２.３〜５.４ｎｍの範囲が好ましいことが推察される。
【００６２】
排水中のリンをＣＳＨで回収したリン酸肥料（No.２０〜２３）の中では、No.２３のリン酸肥料を用いた試験区No.２３のリン酸吸収量は１５.５ｍｇであり、他の試験区に比べてリン酸吸収量がやや低い。この原因としては、試料No.２３はＨＡＰの結晶子サイズが６.１ｎｍと大きく、比表面積が２９ｍ２/ｇと小さいためであると考えられる。
【００６３】
本発明のリン酸肥料（No.１０〜１２、No.２０〜２２）は、水溶性リン酸（Ｗ-Ｐ2Ｏ5）を全く含有しないが、リン酸の肥効に関しては、水溶性リン酸が１００％である過リン酸石灰（試料No.３３）と同等あるいはそれに近い成績を示した。これは、本発明のリン酸肥料に含まれるヒドロキシアパタイトが、適度な結晶子サイズと比表面積を持つことによって、植物に利用されやすい溶解性が高い形態で存在しているためであると考えられる。
【００６４】
さらに、本発明のリン酸肥料（No.１０〜１２、No.２０〜２２）は、水溶性リン酸を含有しないことから、過リン酸石灰のように水溶性リン酸を主体とした肥料とは異なり、土壌中のアルミニウムや鉄と結合して不溶化し難い特質がある。表９に示すように、本発明のリン酸肥料（No.１０〜１２、No.２０〜２２）を用いた試験区１０〜１２、２０〜２２の跡地土壌の可給態リン酸は、過リン酸石灰No.３３を用いた試験区３３と同等ないしは３倍近く高く、リン酸肥料として無駄が少なく、施肥効率が高い。
【００６５】
【表７】
2018095525.tif 000008
【００６６】
【表８】
2018095525.tif 000009
【００６７】
【表９】
2018095525.tif 000010